(57)【要約】本発明により、下式（Ｉ）の化合物である繊維反応性染料、その製造方法、及び水酸基含有有機基材の染色又は印刷におけるその染料の使用が提供される。【化１】2004506060.tif 000014［式中、置換基は、請求項１で定義されたとおりである。］【特許請求の範囲】
【請求項１】
下式（Ｉ）の化合物又はその塩、及び／又はその混合物。
【化１】
2004506060.tif 000011
［式中、Ｂは、二価の基、
Ｒ１及びＲ２は、互いに独立して、Ｈ、又は置換されていてもよいＣ１−６アルキル基、
Ｖは、Ｃｌ又はＦ、
Ｘは、−Ｃ１−６アルキル基を表し、
Ｙは、−ＣＨ＝ＣＨ２基又は−ＣＨ２ＣＨ２−Ｚ基（式中、Ｚは、アルカリで削除できる基である。）を表す。］
【請求項２】
Ｂが、脂肪族、芳香族又はアラリファティック基である、請求項１に記載の式（Ｉ）の化合物。
【請求項３】
Ｂが、一以上の置換基で置換され、及び／又は一以上のヘテロ原子で中断され得る、請求項１又は２に記載の式（Ｉ）の化合物。
【請求項４】
Ｘが、Ｃ１−４アルキル基であることを特徴とする、請求項１〜３のいずれかに記載の式（Ｉ）の化合物又はその塩、及び／又はその混合物。
【請求項５】
Ｚが、−ＯＳＯ３Ｈ−基であることを特徴とする、請求項１〜４のいずれかに記載の式（Ｉ）の化合物又はその塩、及び／又はその混合物。
【請求項６】
Ｒ１及びＲ２は、互いに独立して、Ｈ、又は非置換のＣ１−４アルキル基であることを特徴とする、請求項１〜５のいずれかに記載の式（Ｉ）の化合物又はその塩、及び／又はその混合物。
【請求項７】
下式（ＩＩ）のジアゾ化化合物を下式（ＩＩＩ）の化合物と反応させる工程を含む、請求項１〜６のいずれかで規定された式（Ｉ）の繊維反応性染料又はその塩の製造方法。
【化２】
2004506060.tif 000012
（式中、Ｂ、Ｖ、Ｒ１及びＲ２は、請求項１〜６のいずれかで規定された意味を有する。）
【化３】
2004506060.tif 000013
（式中、Ｘは、請求項１〜６のいずれかで規定された意味を有する。）
【請求項８】
水酸基含有又は窒素含有の有機基材の染色又は印刷のための、請求項１〜６のいずれかで規定された式（Ｉ）の繊維反応性染料又はその混合物の使用。
【請求項９】
請求項１〜６のいずれかに記載の染料又はその混合物の使用を含む、インクジェット用インキの製造方法。
【請求項１０】
請求項１〜６のいずれかに記載の式（Ｉ）の繊維反応性染料で染色又は印刷された、水酸基含有又は窒素含有の有機基材。
【発明の詳細な説明】
【０００１】
本発明は、繊維反応性染料、その製造方法、及び水酸基含有又は窒素含有の有機基材の染色又は印刷におけるその染料の使用に関する。
【０００２】
本発明により、下式（Ｉ）の化合物、その塩、及び／又はその混合物である繊維反応性染料を提供する。
【化４】
2004506060.tif 000002
［式中、Ｂは、二価の基、
Ｒ１及びＲ２は、互いに独立して、Ｈ、又は置換されていてもよいＣ１−６アルキル基、
Ｖは、Ｃｌ又はＦ、
Ｘは、−Ｃ１−６アルキル基を表し、
Ｙは、−ＣＨ＝ＣＨ２基又は−ＣＨ２ＣＨ２−Ｚ基（式中、Ｚは、アルカリで削除できる基である。）を表す。］
【０００３】
前記アルキル基は、線状又は分枝状であり得る。
【０００４】
好ましくは、Ｂは、脂肪族基、芳香族基又はアラリファティック基（ａｒａｌｉｐｈａｔｉｃ ｇｒｏｕｐ）である。この基は、線状、分枝状又は環状であり得る。この基は、任意に、一以上の置換基により置換され、及び／又はＯ、Ｓ又はＮから選択される一以上のヘテロ原子により中断され得る。
【０００５】
好ましくは、その置換基は、Ｃ１−４アルキル、−ＯＨ、−ＳＯ３Ｈ、−ＣＯＯＨ又は−ＣＮからなる群から選択される。
【０００６】
Ｂが脂肪族基である場合、Ｃ原子の数は、１〜１０、好ましくは１〜６である。
【０００７】
Ｂが芳香族基である場合、Ｃ原子の数は、４〜２０である。好ましくは、Ｂは、任意に置換されてもよいベンゼン基、及び／又は任意に置換されてもよいナフタレン基である。
【０００８】
好ましくは、Ｘは、Ｃ１−４アルキル基、より好ましくは、−ＣＨ３基である。
【０００９】
好ましくは、Ｚは、−ＯＳＯ３Ｈ基である。
【００１０】
好ましくは、Ｒ１は、Ｈ又は非置換のＣ１−６アルキル基、より好ましくは、Ｈ又は非置換のＣ１−４アルキル基、最も好ましくは、Ｈ又は−Ｃ２Ｈ５基である。
【００１１】
好ましくは、Ｒ２は、Ｈ又は非置換のＣ１−６アルキル基、より好ましくは、Ｈ又は非置換のＣ１−４アルキル基、最も好ましくは、Ｈである。
【００１２】
式（Ｉ）の繊維反応性染料が塩の形態である場合、スルホ基に結合するカチオンは、必須でなく、対応する塩が実質的に水溶性であるならば、繊維反応性染料の分野でよく知られたいかなる非発色性カチオンでもよい。そのようなカチオンの例は、アルカリ金属カチオン、例えば、カリウム、リチウム又はナトリウムイオン及びアンモニウムカチオン、即ちモノ−、ジ−、トリ−及びテトラ−メチル又はモノ−、ジ−、トリ−及びテトラ−エチルアンモニウムカチオンである。これらのカチオンは、同じでも異なっていてもよい。即ち化合物は、混合塩の形態でもよい。
【００１３】
式（Ｉ）の繊維反応性染料は、他の公知の染料と良好な相溶性を示す。したがって、それは、他の染料と混合して組成物を構成し、適当な基材を染色又は印刷するのに使用され得る。前記他の染料は、式（Ｉ）の化合物と相溶性でなければならない。つまり、それらの他の染料は、類似の染色又は印刷特性、例えば、堅牢度を有していなければならない。
【００１４】
したがって、本発明は、他の側面において、式（Ｉ）の繊維反応性染料を含む染色又は印刷組成物を提供する。
【００１５】
本発明の他の側面において、下式（ＩＩ）のジアゾ化合物を下記の式（ＩＩＩ）の化合物と反応させる工程を含む、式（Ｉ）の繊維反応性染料又はその塩の製造方法を提供する。
【化５】
2004506060.tif 000003
（式中、全ての置換基は、前記に定義した意味を有する。）
【化６】
2004506060.tif 000004
（式中、Ｘは、前記に定義した意味を有する。）
【００１６】
本方法は、好ましくは、０〜２５℃の温度、より好ましくは０〜１０℃の温度、及びｐＨ１〜７、好ましくはｐＨ１〜６の水性溶媒中で実施される。
【００１７】
式（Ｉ）の繊維反応性染料は、公知の方法、例えば、塩析、ろ過、及び乾燥（必要に応じて真空中で及び僅かに温度を上げて）により、単離できる。
【００１８】
反応及び／又は単離条件に基づいて、式（Ｉ）の繊維反応性染料は、一以上の上記カチオンを含んで、遊離酸の状態で、又は塩の形態あるいは混合塩の形態で取得できる。式（Ｉ）の繊維反応性染料は、公知の技術を用いて、塩の形態又は混合塩の形態から遊離酸の形態に、あるいはその逆の形態に転化できる。
【００１９】
化合物（ＩＩ）は、下記の（ＩＩａ）及び（ＩＩｂ）と（ＩＩｃ）との縮合反応で取得できる。
【化７】
2004506060.tif 000005
（式中、全ての置換基は、上記に定義した意味を有する。）
【００２０】
化合物（ＩＩＩ）は、公知の合成法により、当業者に公知の普通の出発物質から誘導可能である。
【００２１】
式（Ｉ）の繊維反応性染料は、水酸基含有又は窒素含有の有機基材を染色又は印刷するための繊維反応性染料として有用である。好ましい基材は、皮及び繊維材料であり、繊維材料は、天然又は合成ポリアミド、特に、天然又は再生セルローズ、例えば、綿、ビスコース、及びスパンレーヨンを含む。最も好ましい基材は、綿を含む繊維材料である。
【００２２】
したがって、本発明の他の側面において、水酸基含有又は窒素含有の有機基材の染色又は印刷するための繊維反応性染料としての、式（Ｉ）又はその塩の繊維反応性染料の使用を提供する。
【００２３】
染色及び印刷は、繊維反応性染料分野で通常公知の方法により実施できる。
【００２４】
好ましい染色方法において、吸尽染色法（ｅｘｈａｕｓｔ ｄｙｅｉｎｇ ｍｅｔｈｏｄ）は、４０〜１００℃、より好ましくは５０〜８０℃の範囲内の温度で使用する。式（Ｉ）の繊維反応性染料は、良好な吸尽及び固着率を与える。更に、固着していない染料は全て、基材から容易に洗い流すことができる。
【００２５】
好ましい印刷工程において、パッディングング法（ｐａｄｄｉｎｇ ｍｅｔｈｏｄ）、例えば、パッドスチーム、パッドサーモフィックス、パッドドライ、パッドバッチ、パッドジグ及びパッドロール法が使用される。それに代わり、印刷は、インクジェット法により実施できる。
【００２６】
前記繊維反応性染料により得られる染色物又は印刷物は、良好な湿潤及び光堅牢度を示す。それらは、又、塩素化水、次亜塩素酸塩、ペルオキシド、及び過ほう酸塩含有洗浄剤のような酸化剤に対する良好な耐性を示す。更に、前記式（Ｉ）の繊維反応性染料により取得した染色物及び印刷物は、酸加水分解に対する高安定性を示す。例えば、希釈化酢酸に接触されたとき、染色物は、未染色部分を有する布帛の僅かな汚れを生ずるに過ぎない。
【００２７】
染料の混合物を使用して得られる染色物及び印刷物は、式（Ｉ）のみの化合物により得られる染色及び印刷堅牢度に企画し得るほどの良好な堅牢特性を示す。
【００２８】
以下に一連の実施例を示し、本発明を説明する。
【００２９】
実施例１
３−エチルアミノ−ベンゼン（２’−スルファートエチルスルホン）６２部を、水２５０部に溶解し、そのｐＨを１５％炭酸ナトリウム溶液により４に調整する。得られた混合物を８〜１２℃に冷却する。この温度で、氷／水１６０部中に２，４，６−トリクロロトリアジン３７部を攪拌して得た懸濁液を５分間かけて添加する。この反応混合物を更に約２００分間混合する。１５％炭酸ナトリウム溶液を添加して、このｐＨを４．５〜５に上げる。この反応が完了したとき、２，４−ジアミノベンゼンスルホン酸３７部を水酸化ナトリウム２６部（３０％）共に、水２００部中に溶解して得た溶液を、前記反応混合物に添加する。その後、このｐＨを、１５％炭酸ナトリウム溶液を添加して、５．５〜６に上げて、温度を１５〜２０℃に維持する。
【００３０】
この反応混合物を０〜５℃に冷却し、塩酸（３０％）９０部及び亜硝酸ナトリウム１３．６部を添加してジアゾ化する。
【００３１】
ジアゾ化が完了した後、ジアゾ混合物を、下式（ＩＶ）の化合物４７部を水酸化ナトリウム５０部と共に水２００部に溶解して作成した溶液に添加する。
【化８】
2004506060.tif 000006
１５％炭酸ナトリウム溶液を添加して、このｐＨ値を更に１〜６に上げて、得られる溶液をスプレー乾燥する。黄色の塩含有粉体約２５０部が得られ、セルローズ繊維を黄色に染色する。この染料は、下式（Ｖ）に対応し、得られる染色物は、優れた光及び湿潤堅牢度を有していて、未固着染料は、濃染物からでさえ容易に洗い流すことができ、又、酸化作用に対しても耐性があった。
【化９】
2004506060.tif 000007
【００３２】
表１：実施例２〜２４
【化１０】
2004506060.tif 000008
【００３３】
【表１】
2004506060.tif 000009
【表２】
2004506060.tif 000010
【００３４】
適用例Ａ
実施例１の染料０．３部を、脱塩水１００部中に溶解し、グラウバー塩（焼成物）６部を添加する。染色浴を５０℃に加熱し、その後、綿布（漂白物）１０部を入れる。５０℃で３０分後、炭酸ナトリウム（焼成物）０．４部をこの染色浴に添加する。炭酸ナトリウムの添加中、温度を５０℃に維持する。次いで、この染色浴を６０℃に加熱し、６０℃で更に１時間染色を続ける。
【００３５】
その後、染色された布帛は、循環冷水で３分間濯ぐ、その後、循環温水で更に３分間濯ぐ。この染色物は、マルセル石鹸０．２５部を加えた脱塩水５００部中で１５分間、沸騰状態で洗濯する。循環温水（３分間）で濯ぎ、遠心脱水した後、染色物を約７０℃においてキャビネットドライヤー中で乾燥する。黄色に染色された綿布が得られる。
【００３６】
適用例Ｂ
脱塩水１００部及びグラウバー塩（焼成物）８部を含む染色浴中に、綿布（漂白物）１０部を入れる。この染色浴を１０分以内に５０℃に加熱し、実施例１の染料０．５部を添加する。５０℃において更に３０分後、炭酸ナトリウム（焼成物）１部を添加する。その後、この染色浴を６０℃に加熱し、染色を６０℃で更に４５分間続ける。
【００３７】
この染色された布帛を循環冷水で、次いで循環温水で濯ぎ、更に、適用例Ａの方法によって沸騰状態で洗濯する。濯ぎ及び乾燥の後、黄色に染色された綿布が得られる。
【００３８】
同様に、実施例２〜２４の染料、又は例示の染料の混合物を、適用例Ａ及びＢに記載の方法に従って綿を染めるのに用いる。
【００３９】
適用例Ｃ
下記のものからなる印刷ペーストを、従来の印刷法に従って綿布に適用する。
実施例１の染料　　　　　　　　　　　４０部
尿素　　　　　　　　　　　　　　　１００部
水　　　　　　　　　　　　　　　　３５０部
４％アルギン酸ナトリウム増粘剤　　５００部
炭酸水素ナトリウム　　　　　　　　　１０部
合計　１０００部
【００４０】
印刷された布帛は、乾燥し、１０２〜１０４℃の水蒸気で４〜８分間色留めする。その布帛は、冷水で、次いで温水で濯ぎ、（適用例Ａに記載した方法により）沸騰状態で洗濯し、及び乾燥する。黄色の印刷物が得られ、良好な広範な堅牢度特性を有する。
【００４１】
同様に、実施例２〜２４の染料、又は例示の染料の混合物は、適用例Ｃに記載された方法により綿を印刷するのに使用する。
【００４２】
適用例Ｄ
実施例１において得られた染料２．５部を、２５℃で攪拌しつつ、ジエチレングリコール２０部及び水７７．５部の混合物中に溶解し、インクジェット印刷に適する印刷インキを得る。
【００４３】
実施例２〜２４の染料、又は実施例１〜２４の染料混合物は、又、適用例Ｄに記載された方法と類似の方法により使用することができる。
【国際公開パンフレット】
2004506060.tif 000015
2004506060.tif 000016
2004506060.tif 000017
2004506060.tif 000018
2004506060.tif 000019
2004506060.tif 000020
2004506060.tif 000021
2004506060.tif 000022
2004506060.tif 000023
2004506060.tif 000024
2004506060.tif 000025
2004506060.tif 000026
2004506060.tif 000027
2004506060.tif 000028
【国際調査報告】
2004506060.tif 000029
2004506060.tif 000030